Способ получения текстильных материалов с бактериостатическими свойствами
METHOD OF PRODUCING TEXTILE MATERIALS WITH BACTERIOSTATIC PROPERTIES

Изобретение относится к области текстильного отделочного производства и может быть использовано для изготовления тканей, трикотажных полотен и т.п. с бактериостатическими свойствами.
Известен способ отделки гидрофильных текстильных материалов водным составом содержащим наноразмерные частицы серебра в течение 40-60 минут и последующую обработку целевым раствором таннидов (патент РФ №2456995 от 27.07.2012 г).
Этот способ выбран в качестве прототипа предложенного решения. Недостатками данного способа являются большая длительность отделки, невозможность обработки гидрофобных и многослойных материалов и высокая себестоимость технологического режима.
Технический результат изобретения заключается в сокращении времени и себестоимости отделки, расширении ассортимента модифицируемых текстильных материалов.
Указанный технический результат достигается предложенным способом получения текстильных материалов с бактериостатическими свойствами, включающим обработку материала в водном растворе гидрозоля серебра и растворе таннидов растительного происхождения с последующими отжимом и сушкой, отличающимся тем, что обработку водным раствором гидрозоля серебра осуществляют в течение 5-100 сек. при температуре 20-50°C и обработку раствором таннидов растительного происхождения в течение 5-100 сек. при температуре 20-60°C, путем протяжки материала через рабочий раствор, при этом содержание гидрозоля с массовой долей серебра 0,3% в рабочей ванне составляет 0,3-5 мас. %, раствора таннидов 0,1-5 мас. %, а избыточное давление отжима составляет 0,5-5 бар. 2622780.
На рис. 1 представлена принципиальная схема реализации предлагаемого способа. Обрабатываемый текстильный материал 1 протягивается по направляющим валам 2 через рабочую ванну 3, заполненную водным раствором гидрозоля серебра, где происходит его пропитка рабочим раствором. Композиция на основе гидрозоля серебра включает борную и олеиновую кислоту, желатин, нитрат натрия и буру при следующем соотношении компонентов, масс. %:
Серебро атомарное
0,030-0,300
Борная кислота
0,006-0,060
Олеиновая кислота
0,003-0,0300
Желатин
0,060-0,600
Нитрат натрия
0,0085-0,085
Бура
0,0015-0,015
Вода
остальное
Далее происходит отжим на валах 4. Затем материал поступает в рабочую ванну 5 и обрабатывается раствором таннидов с последующим отжимом валами 6 и сушкой в камере 7.
При протяжке текстильного материала 1, направляющие валы 2, находящиеся внутри рабочей ванны, а также столб жидкости создают избыточное давление. Кроме того, во время отжима, часть рабочей жидкости оказывается на верхней плоскости текстильного материала и дополнительно его пропитывает, при этом давление может доходить до 5 атмосфер. В результате создаются условия для быстрой пропитки текстильного материала и появляется возможность отделки как гидрофобных, так и многослойных текстильных материалов.
На рис. 2 представлена принципиальная схема при работе с одной емкостью для рабочего раствора. В этом случае протяжка текстильного материала производится дважды. Первый раз рабочая ванна заполняется водным раствором гидрозоля серебра, а во второй раз водным раствором таннидов.
Контроль эффективности такой отделки полиэфирного трикотажного полотна производился методом лазерно-искровой спектроскопии. Зафиксировано содержание серебра в количестве 5 ppm (0,0005%), что в два с лишним раза превышает порог бактериостатичности.
То, что при протяжке текстильного материала через рабочие ванны создается избыточное давление на направляющих и отжимных валах приводит к тому, что значительно сокращается время и уменьшается себестоимость отделки. Кроме этого появляется возможность обработки гидрофобных и многослойных текстильных материалов.
С целью определения надежности закрепления наноразмерного антимикробного компонента Ag образцы трикотажного полотна прошли пятикратную стирку в автоматической стиральной машине при температуре 40°C в течение 40 мин.
Зафиксированные изменения содержания серебра находились в пределах погрешности измерений.